СПОСОБ ИЗГОТОВЛЕНИЯ ЧЕРНОГО ПЕНОПОЛИСТИРОЛА

1. Способ изготовления черного полистирола, включающий следующие стадии:
- изготовление водной суспензии, содержащей мономерный стирол и углерод,
- нагревание суспензии до температуры полимеризации, составляющей от 90°C до 130°C,
- добавление, единовременное или непрерывное, до, в течение и/или после вышеупомянутой стадии нагревания, по меньшей мере, одного основного инициатора типа органического пероксида,
отличающийся тем, что основной инициатор представляет собой 1-алкокси-1-трет-алкилпероксициклогексан, в котором алкоксильная группа содержит от 1 до 4 атомов углерода, трет-алкильная группа содержит от 4 до 12 атомов углерода, и циклогексановое кольцо может необязательно содержать в качестве заместителей от 1 до 3 алкильных групп, причем каждая из них независимо содержит от 1 до 3 атомов углерода.
2. Способ по п.1, отличающийся тем, что основной инициатор типа органического пероксида представляет собой 1-метокси-1-трет-амилпероксициклогексан (TAPMC).
3. Способ по п.1 или 2, отличающийся тем, что он включает добавление пенообразующего агента, причем данный пенообразующий агент выбирают из группы, которую составляют алканы, содержащие от 4 до 6 атомов углерода, и их смеси, предпочтительно из группы, которую составляют бутан, 2-метилбутан, пентан, циклогексан и их смеси, и предпочтительнее пентан.
5. Способ по любому из пп.1-4, отличающийся тем, что температура на стадии нагревания составляет от 95°C до 125°C и предпочтительнее от 100°C до 115°C.
6. Способ по любому из пп.1-5, отличающийся тем, что добавляют по меньшей мере один вспомогательный инициатор типа органического пероксида, по меньшей мере который отличается от вышеупомянутого основного инициатора.
7. Способ по п.6, отличающийся тем, что вспомогательный инициатор типа пероксида выбирают из группы, которую составляют OO-трет-алкил-O-алкилмонопероксикарбонаты, в которых трет-алкильная группа содержит от 4 до 12 атомов углерода, предпочтительно от 4 до 5 атомов углерода, и алкильная группа содержит от 3 до 12 атомов углерода и предпочтительно 8 атомов углерода, и их смеси, или пероксиды, у которых температура одночасового периода полуразложения превышает 115°C.
8. Способ по п.7, отличающийся тем, что вспомогательный инициатор представляет собой OO-трет-бутил-O-(2-этилгексил)-монопероксикарбонат или дикумилпероксид.
9. Способ по любому из пп.1-8, отличающийся тем, что вышеупомянутый основной инициатор используется в количествах, составляющих от 4 до 25 мэкв. инициатора на 1 л стирола и предпочтительнее от 12 до 20 мэкв. инициатора на 1 л стирола.
10. Способ по любому из пп.1-9, отличающийся тем, что подлежащий полимеризации мономерный стирол дополнительно содержит до 15 мас.% сополимеризующихся мономеров, не представляющих собой мономерный стирол, по отношению к общей массе стирола.
11. Способ по любому из пп.1-10, отличающийся тем, что в водную суспензию добавляется замедлитель горения, причем в качестве вышеупомянутого замедлителя горения предпочтительно выбирают бромированные полимеры.
12. Способ по любому из пп.1-6 и 11, отличающийся тем, что добавляют синергист замедлителя горения, который может представлять собой вышеупомянутый вспомогательный органический пероксид; причем вышеупомянутый синергист замедлителя горения предпочтительно представляет собой дикумилпероксид или 2,3-диметил-2,3-дифенилбутан.
13. Способ по любому из пп.6-8, отличающийся тем, что он включает вторую стадию нагревания, в течение которой вышеупомянутая суспензия нагревается до температуры, соответствующей температуре одночасового периода полуразложения вспомогательного органического пероксида.
14. Способ по любому из предшествующих пунктов, отличающийся тем, что углерод составляют графит, сажа и/или углеродные нанотрубки, и его содержание составляет от 0,1 до 15 мас.% и предпочтительно от 0,5 до 8% мас.% по отношению к массе мономерного стирола.
15. Черный (пено)полистирол, который может быть получен способом любому из пунктов 1-14, отличающийся тем, что в нем содержится в следовых количествах органический пероксид, представляющий собой 1-алкокси-1-трет-алкилпероксициклогексан, в котором алкоксильная группа содержит от 1 до 4 атомов углерода, трет-алкильная группа содержит от 4 до 12 атомов углерода, и циклогексановое кольцо может необязательно содержать в качестве заместителей от 1 до 3 алкильных групп, причем каждая из них независимо содержит от 1 до 3 атомов углерода.